Brevet FR2018485A1 — publié le 19700529

L'invention concerne un procédé de placage par explosion de matières alumineuses avec d'autres métaux, en particulier l'acier. D'après ltétat actuel de la technique, les matériaux composites formés de matières alumineuses et d'acier présentent la structure suivante : alliage d'aluminium - aluminium pur acier. L'épaisseur de la couche intermédiaire d'aluminium est faible et n'atteint en général que 0,3 - 1 mm. Les matériaux composites sont fabriqués sous de hautes pressions statiques (soudage par pression à froid) par laminage (placage par laminage) ou par l'utilisation de la pression développée par une explosion (placage par explosion). Dans la plupart des cas, le placage a pour but d'améliorer la résistance à la corrosion de l'élément de construction. Ces matériaux composites ne sont employés qu'à une échelle réduite comme éléments de construction, car la résistance de l'ensemble A#-Fe est amoindrie par une formation, la plupart du temps inévitable, de combinaisons intermétalliques fragiles d'a luiinium et d'acier. Les combinaisons intermétalliques de ce genre apparaissent lors de la fabrication du matériau composite, par exemple, par placage par explosion, ou par suite d'un échauffement comme, par exemple, au cours de travaux de soudage. On connaît d'autre part des procédés pour l'assemblage d'aluminium avec d'autres métaux dans lesquels la matière ayant le point de fusion le plus élevé est revêtue au préalable d'une mince couche d'étain, de zinc ou d'argent; cette couche agit comme tampon entre 1'aluminium et le fer et entrave la formation de combinaisons intermétalliques fragiles. On utilise actuellement cette possibilité dans le brasage, le soudage par pression et le soudage par résistance. L'invention concerne un matériau composite obtnu par placage par explosion et que l'on peut employer comme élément de construction pour l'assemblage d'acier et d'aluminium. On a été surpris de constater que la formation d'alliages intermétalliques fragiles de matières alumineuses et d'aeier, par exemple, lors du placage par explosion, peut entre évitée en munissant la tôle d'acier d'une mince couche de 0,8 à 20 mimicrons environ d'un métal, de préférence le zinc, c'est-à-dire en séparant localement l'un de l'autre l'aluminium et l'acier par une couche mince. L'objet de l'invention est un procédé de placage par explosion de matière alumineuses avec d'autres métaux, en particulier l'acier, qui se caractérise en ce que l'autre métal, en particulier l'acier, est muni avant le placage d'une couche mince d'un autre métal tel que le zinc, l'étain ou l'argent. On ne pouvait prévoir sans autre ce résultat car, lors du placage par explosion, les pressions élevées qui s'établissent déforment considérablement les couches superficielles. Le nouveau Zatériau composite présente une résistance à la rupture plus élevée que les matériaux composites habituels. Ils résistent en outre à la température, de sorte que l'on peut exécuter les travaux de soudage sans qu'il se produise un accroissement des combinaisons intermétalliques fragiles qui pourraient influencer défavorablement la résistance de 1 'ensemble. Le procédé de l'invention sera expliqué au moyen d'un exemple représenté dans le dessin annexé. D'après ce procédé, on emploie avantageusement pour le placage par explosion des tales d'aluminium 1 auxquelles on a appliqué, par exemple, d'un seul côté, par laminage, une couche 2 d'alliage AlZnl à 5 X. L'acier 3 à plaquer est rest- tu avantageusement auparavant, par voie galvanique, d'une couche 4 de zinc d'une épaisseur approximative de 5 microns. Les deux tôles ainsi préparées sont assemblées en les plaquant par explosion. Le matériau s'indique en particulier comme matériau de construction. R E V E N D I C A T T # N S 1.- Procédé de placage par explosion de matières alumineuses avec d'autres métaux, en particulier l'acier, caractérisé en ce que l'autre métal, en particulier l'acier, est muni, avant le placage, d'une couche mince d'un autre métal, tel que le zinc, l'étain ou l'argent. 2.- Procédé suivant la revendication i, caractérisé par l'emploi d'une matière alumineuse plaqée. 3.- Emploi comme élément de construction d'un matériau composite fabriqué suivant les revendications 1 et 2.